АНТЕННЫЙ ОБТЕКАТЕЛЬ И СПОСОБ ИЗГОТОВЛЕНИЯ АНТЕННОГО ОБТЕКАТЕЛЯ

1. Антенный обтекатель, включающий однослойную конусообразную оболочку и эрозионно стойкий наконечник, выполненные из диэлектрического материала, связанные между собой клеевым соединением, металлическое кольцо, жестко скрепленное с конусообразной оболочкой, отличающийся тем, что в зоне стыка конусообразной оболочки и наконечника изнутри установлено промежуточное конусообразное кольцо, выполненное из аналогичного с наконечником материала и склееное по соприкасающимся поверхностям клеем на эпоксикремнийорганической основе с наполнителем из порошкообразной окисной керамики, а на наружную и внутреннюю поверхности обтекателя нанесено лакокрасочное покрытие.
2. Антенный обтекатель по п.1, отличающийся тем, что наконечник выполнен с внутренней кольцевой проточкой в зоне соединения наконечника с промежуточным конусообразным кольцом.
3. Антенный обтекатель по п.1, отличающийся тем, что промежуточное конусообразное кольцо выполнено с кольцевым буртиком на меньшем диаметре кольца.
4. Антенный обтекатель по п.3, отличающийся тем, что на меньшем диаметре промежуточного конусообразного кольца выполнена одна или несколько прорезей с углом наклона к продольной оси 0÷45° и длиной, не превышающей половины длины клеевого соединения промежуточного конусообразного кольца с наконечником.
5. Способ изготовления антенного обтекателя, включающий склеивание конусообразной оболочки, наконечника, металлического стыковочного кольца, отличающееся тем, что склеивание конусообразной оболочки и наконечника с установленным изнутри промежуточным конусообразным кольцом осуществляют клеем на эпоксикремнийорганической основе с наполнителем из порошкообразной окисной керамики на вертикальном стапеле, в котором соосно фиксируют конусообразную оболочку, промежуточное конусообразное кольцо и наконечник, проводят постоянный поджим раздельно для конусообразной оболочки и промежуточного кольца и промежуточного кольца и наконечника с удельным давлением 0,01÷0,05 МПа и выдержкой 60÷72 ч при комнатной температуре или с нагревом до температур 70÷90°С и выдержкой 2÷2,5 ч с последующим инерционным охлаждением до комнатной температуры, затем на наружную и внутреннюю поверхности наносят лакокрасочное покрытие.
6. Способ изготовления антенного обтекателя по п.5, отличающийся тем, что постоянный поджим осуществляют посредством грузов.
7. Способ изготовления антенного обтекателя по п.5, отличающийся тем, что лакокрасочное покрытие на внутреннюю поверхность наносят в герметично замкнутом объеме обтекателя постепенно по спирали от носка к торцу путем одновременного вращения обтекателя вокруг продольной оси и поворота его в вертикальной плоскости.